СПОСОБ ПОЛУЧЕНИЯ НАНОДИСПЕРСНЫХ ФЕРРИТОВ РЕДКОЗЕМЕЛЬНЫХ МЕТАЛЛОВ

1. Способ получения нанодисперсных ферритов редкоземельных металлов из растворов соли железа и соли редкоземельного металла с использованием органических растворителей и выделением целевого продукта, отличающийся тем, что сначала приготавливают водные растворы солей железа и редкоземельного металла, из которых затем железо экстрагируют бензольным раствором, содержащим хлорид триалкилбензиламмония, а редкоземельный металл экстрагируют бензольным раствором, содержащим хлорид триалкилбензиламмония и ацетилацетон, далее полученные после отделения от водных фаз органические фазы смешивают в заданном соотношении, а выделение целевого продукта осуществляют, отгоняя органический растворитель при повышенной температуре, после чего остаток подвергают пиролизу при температуре 600-700°С.
3
2. Способ по п.1, отличающийся тем, что водный раствор соли железа содержит 0,05-0,10 моль/л хлорида железа FeCl и 0,4 моль/л соляной кислоты HCl.
3. Способ по п.1, отличающийся тем, что водный раствор соли редкоземельного металла содержит 0,05-0,10 моль/л редкоземельного металла, рН раствора 7,5.
4. Способ по п.1, отличающийся тем, что соединения железа экстрагируют бензольным раствором, содержащим 0,40-0,45 моль/л хлорида триалкилбензиламмония.
5. Способ по п.1, отличающийся тем, что соединения редкоземельного металла экстрагируют бензольным раствором, содержащим 0,40-0,45 моль/л хлорида триалкилбензиламмония и 4,85-5,00 моль/л ацетилацетона.
6. Способ по п.1, отличающийся тем, что экстракцию проводят контактированием водных растворов соединений железа и редкоземельного металла с равными по объему бензольными растворами соответствующего состава в течение 0,5 ч.
7. Способ по п.1, отличающийся тем, что органический растворитель отгоняют при температуре 60-100°С.
8. Способ по п.1, отличающийся тем, что время пиролиза остатка, полученного после отгонки растворителя, составляет 1-2 ч.
3
9. Способ по п.1, отличающийся тем, что для получения ортоферритов со структурой перовскита LnFeO смешивают экстракты железа и редкоземельного металла в эквимолярном соотношении.
3
5
12
10. Способ по п.1, отличающийся тем, что для получения ферритов типа граната LnFeO смешивают экстракты железа и редкоземельного металла в мольном соотношении 3:5.